(57)【要約】【課題】プロパンの空気酸化によるアクリル酸の製造反応、またはプロパンのアンモ酸化によるアクリロニトリルの製造反応において使用される触媒の製造方法の提供。【解決手段】水性媒体中でＭｏ化合物、Ｖ化合物および金属Ａ化合物を加熱して得られる水溶液または分散液に、（1）金属Ｂ化合物、（2）金属Ｂに対してモル比で０．４以上のアンモニアが含まれるアンモニア水、および（3）金属Ｂに対してモル比で２．０以上の硝酸イオンが含まれる硝酸または硝酸アンモニウムを添加し、得られる水性液を乾燥させた後、焼成することを特徴とする下記の組成式で表される金属酸化物の製造方法。  組成式；ＭｏＶｉ  Ａｊ  Ｂｋ  Ｏｙ（式中、ＡはＴｅ又はＳｂであり、Ｂは、Ｎｂ、Ｔａ、Ｗ、Ｔｉ、Ｚｒ、希土類元素及びアルカリ金属元素から選ばれる少なくとも１種の元素である。）【選択図】  なし【特許請求の範囲】
【請求項１】
水性媒体中でＭｏ化合物、Ｖ化合物および金属Ａ化合物を加熱して得られる水溶液または分散液に、
（1）金属Ｂ化合物、
（2）金属Ｂに対してモル比で０．４以上のアンモニアが含まれるアンモニア水、および
（3）金属Ｂに対してモル比で２．０以上の硝酸イオンが含まれる硝酸または硝酸アンモ
ニウム
を添加し、得られる水性液を乾燥させた後、空気の存在下に２５０〜３８０℃の温度で焼成し、得られる触媒の前駆体をさらに高温度で焼成することを特徴とする下記の組成式で表される金属酸化物の製造方法。
組成式；ＭｏＶｉ  Ａｊ  Ｂｋ  Ｏｙ
（式中、ＡはＴｅ又はＳｂであり、Ｂは、Ｎｂ、Ｔａ、Ｗ、Ｔｉ、Ｚｒ、希土類元素及びアルカリ金属元素から選ばれる少なくとも１種の元素である。ｉおよびｊは、各々０．０１〜１．５で、かつｊ／ｉ＝０．３〜１．０であり、ｋは０．００１〜３．０であり、またｙは他の元素の酸化状態によって決定される数である。）
【請求項２】
上記触媒の前駆体に存在する細孔の容積が０．２０ml/ｇ以上であることを特徴とする請求項１記載の金属酸化物触媒の製造方法。
【請求項３】
上記触媒の前駆体を酸素不在下に４８０〜６４０℃の温度で焼成することを特徴とする請求項１または請求項２記載の金属酸化物触媒の製造方法。
【発明の詳細な説明】
【技術分野】
【０００１】
本発明は、プロパンの気相接触酸化によるアクリル酸の製造およびプロパンのアンモ酸化によるアクリロニトリルの製造に使用される金属酸化物触媒の製造方法に関する。
【背景技術】
【０００２】
一般にアクリル酸は、触媒の存在下にプロピレンと酸素とを接触反応させてアクロレインを製造し、次いで得られたアクロレインを酸素と接触反応させる二段酸化反応により製造されている。しかしながら、近年では、プロパンを出発原料として一段階でアクリル酸を製造する方法が検討されており、その際に使用される触媒に関する提案が多数なされている。その代表例としては、〔Ｍｏ、Ｔｅ、Ｖ、Ｎｂ〕系（特許文献１）および〔Ｍｏ、Ｓｂ、Ｖ、Ｎｂ〕系（特許文献２、３）等の金属酸化物触媒がある。
【０００３】
さらに最近、上記の金属酸化物触媒の改良に関する発明が幾つか特許出願されている。例えば、特許文献４においては、７０℃以上の水性媒体中でモリブデン化合物、バナジウム化合物およびアンチモン化合物を反応させて得られる反応水溶液に、ニオブ化合物を混合した後、得られる混合物を蒸発乾固し、高温で焼成する触媒の製造方法が開示されている。
【０００４】
特許文献５には、上記特許文献４に記載の発明において、モリブデン化合物、バナジウム化合物及びアンチモン化合物を反応させて得られる反応水溶液に、ニオブ化合物に加えて硝酸または硝酸アンモニウムも添加するという発明が提案されている。特許文献５で提案されている発明によれば、得られる触媒の耐摩耗性が向上して、流動層反応用にも適する触媒が製造できると記載されている。
【０００５】
【特許文献１】特開平７−０１０８０１号公報（特許請求の範囲）
【特許文献２】特開平９−３１２０６３号公報（特許請求の範囲）
【特許文献３】特開平１０−０３６３１１号公報（特許請求の範囲）
【特許文献４】特開平１０−１３７５８５号公報（特許請求の範囲）
【特許文献５】特開２０００−２５４４９６号公報（特許請求の範囲及び［0004］）
【発明の開示】
【発明が解決しようとする課題】
【０００６】
しかしながら、上記特許文献１〜５に記載の触媒では、プロパンの一段酸化反応におけるアクリル酸の収率は満足できる水準に到達していない。本発明が解決しようとする課題は、さらに高い収率でアクリル酸を製造することができる触媒の提供である。
【課題を解決するための手段】
【０００７】
本発明者らは、触媒の製造における触媒活性相の形成過程において、活性相を含む触媒粒子（一次粒子）同士の凝集が起こることと、かかる凝集により全体としての触媒活性が低下することを見出し、粒子間の凝集を抑制する方法を検討した結果、触媒の製造時に発泡作用のある物質を添加することが有効であることを見出し、本発明を完成するに至った。
【０００８】
すなわち、本発明は、水性媒体中でＭｏ化合物、Ｖ化合物および金属Ａ化合物を加熱して得られる水溶液または分散液に、
（1）金属Ｂ化合物、
（2）金属Ｂに対してモル比で０．４以上のアンモニアが含まれるアンモニア水、および
（3）金属Ｂに対してモル比で２．０以上の硝酸イオンが含まれる硝酸または硝酸アンモニウ
ム
を添加し、得られる水性液を乾燥させた後、空気の存在下に２５０〜３８０℃の温度で焼成し、得られる触媒の前駆体をさらに高温度で焼成することを特徴とする下記の組成式で表される金属酸化物の製造方法である。
組成式；ＭｏＶｉ  Ａｊ  Ｂｋ  Ｏｙ
（式中、ＡはＴｅ又はＳｂであり、Ｂは、Ｎｂ、Ｔａ、Ｗ、Ｔｉ、Ｚｒ、希土類元素及びアルカリ金属元素から選ばれる少なくとも１種の元素である。ｉおよびｊは、各々０．０１〜１．５で、かつｊ／ｉ＝０．３〜１．０であり、ｋは０．００１〜３．０であり、またｙは他の元素の酸化状態によって決定される数である。）
さらに本発明は、上記の金属酸化物触媒の存在下に、プロパンを気相接触反応により酸化またはアンモ酸化することを特徴とするアクリル酸またはアクリロニトリルの製造方法である。
【０００９】
以下、本発明についてさらに詳しく説明する。
まず、水性媒体中で、Ｍｏ化合物、Ｖ化合物および金属Ａ化合物を加熱する。加熱条件は４０℃以上で、好ましくは４０〜１００℃で１〜１０時間、より好ましくは２〜５時間である。加熱中は水分散液を攪拌することが好ましい。
金属Ａは、Ｔｅ又はＳｂであり、Ｔｅ化合物としては、金属テルル、二酸化テルル、オルトテルル酸、メタテルル酸、テルル酸アンモニウムが挙げられる。金属テルルは、予め湿式粉砕したものまたは二酸化テルルおよびテルル酸を水性媒体中で還元剤によって還元されて得られるる５．０μｍ以下の微粒子のものが好ましい。Ｓｂ化合物としては、金属アンチモン、三酸化アンチモンが好ましく使える。
【００１０】
Ｍｏ化合物としては、モリブデン酸アンモニウム、酸化モリブデンまたはモリブデン酸等が挙げられる。これら化合物の中でも水溶性である点でモリブデン酸アンモニウムが好ましい。Ｖ化合物としては、メタバナジン酸アンモンニウム、五酸化バナジウム等が好ましい。
【００１１】
Ｍｏ化合物およびＶ化合物の仕込みの好ましいタイミングは、水性媒体の加熱の前であるが、一部を加熱前に、残りを加熱された水性媒体中に添加してもよい。かかる分割仕込みにより、触媒の性能が上がる場合がある。その理由は定かでないが、加熱下での過剰な反応を抑えられることにより、活性相がより多く形成されるためと推定される。加熱後の水性媒体に添加するＭｏ化合物及びＶ化合物の割合は、全体に対して１０〜９５％、好ましくは５０〜９０％である。
【００１２】
Ｍｏ化合物、金属Ａ化合物およびＶ化合物の添加量は、Ｍｏに対するＶおよび金属Ａの原子比（ｉおよびｊ）がそれぞれ０．０１〜１．５であり、且つＶに対する金属Ａの原子比（ｊ／ｉ）が０．３〜１．０となる量である。Ｍｏ、Ｖ、金属Ａの配合割合が上記範囲を外れると、所期の性能の金属酸化物触媒を得ることはできない。
【００１３】
上記の操作によって得られる反応液に、アンモニア水および金属Ｂを含有する化合物（以下金属Ｂ化合物という）を添加する。添加温度は特に制限がなく、通常室温でよい。金属Ｂは、Ｎｂ、Ｔａ、W、Ｔｉ、Ｚｒ、希土類元素およびアルカリ金属元素から選ばれる少なくとも１種の元素である。
アンモニア水の添加量は、金属Ｂに対してアンモニアがモル比で０．４以上、好ましくは０．８〜３．０となる量である。アンモニアが金属Ｂに対するモル比で０．４未満であると効果が得られず、一方３．０を越えて使用しても効果の増加はなく、廃ガスの処理にコストがかかる。
アンモニア水および金属Ｂ化合物を添加することにより、反応液中に微細な沈澱が形成される。
本発明において使用できる金属Ｂ化合物としては、酸化物、硝酸塩、カルボン酸塩、オキソ酸塩、蓚酸塩等がある。不溶性の金属Ｂ化合物は水に分散させて使用しても良いが、この場合蓚酸等を併用することにより水に溶解させることができる。
【００１４】
金属Ｂ化合物の添加量としては、得られる金属酸化物触媒中における金属の原子比で、Ｍｏを１としたとき、金属Ｂが０．００１〜３．０となる量である。同触媒において、Ｍｏを１としたときの金属Ｂの割合が０．００１未満であると、得られる触媒の劣化が起こり易い。一方、３．０を越えると得られる触媒の活性が低くなり、プロパンの転換率が劣る。
【００１５】
アンモニア水および金属Ｂ化合物を添加して得られる微細な沈澱の分散液に、硝酸または硝酸アンモニウムを添加する。硝酸または硝酸アンモニウムの添加量は、硝酸イオンが金属Ｂに対するモル比で２．０〜６．０好ましくは、２．２〜４．０となる量である。硝酸イオンの添加量が２．０未満であると効果が少なく、一方６．０を越えても効果の増加はなく、さらに廃ガスの発生や硝酸アンモニウムによる爆発の危険性等の問題が起こる。
【００１６】
得られるスラリーを蒸発乾固し、得られるペーストをさらに乾燥機中で乾固するまで乾燥する。得られた乾固物を酸素の存在下で温度２５０〜３８０℃、好ましくは２８０〜３６０℃で０．５〜１０時間、好ましくは１〜３時間焼成する（以下予備焼成工程という）。
予備焼成工程を経て得られる固形物すなわち触媒の前駆体について、走査型電子顕微鏡による観察または細孔容積の測定をすることにより、該固形物が著しく多孔質であることがわかる。これに対して、アンモニア水と硝酸や硝安とを添加しない場合は、予備焼成を終えた前駆体は多孔質にならない。このような事実から、本発明におけるアンモニア水、硝酸または硝酸アンモニウムが焼成の際に発泡剤として作用していると推測される。
【００１７】
上記前駆体を酸素の不在下で、温度４８０〜６４０℃好ましくは５７０〜６２０℃で０．５〜６時間、好ましくは１〜３時間焼成する（以下は本焼成という）。
本焼成により、金属酸化物中に触媒活性を有する特定な結晶体が形成される。本発明においては、予備焼成により多孔質固体が得られており、この場合には固形物における活性相を含む一次粒子同士の凝集が抑制される結果、触媒活性を有する結晶体が触媒表面に占める割合が増加する。それによって、本発明で得られる触媒は高い触媒活性を有すると推定される。
【００１８】
前記の二段階の焼成により下記組成式で示される金属酸化物触媒を得られる。
組成式：ＭｏＶｉＡｊＢｋＯｙ（式中、Ａ、Ｂ、ｉ、ｊ、ｋおよびｙは前記のとおりである。）金属酸化物触媒中の金属含有量の測定は、螢光Ｘ線分析等により行うことができる。    
上記方法により得られる金属酸化物触媒は、そのままでも使用できる。しかし、適当な粒度に粉砕して触媒の表面積を増大させて使用することが好ましい。粉砕方法としては、乾式粉砕法や湿式粉砕法のいずれの方法も採用できる。
粉砕装置の具体例としては、乳鉢、ボールミル等が挙げられる。湿式粉砕の場合に、粉砕の助剤として使用する溶媒としては、水、アルコール類などが挙げられる。
本触媒を粉砕して使用する場合、その粒度は５μｍ以下とすることが好ましく、１．０μｍ以下がより好ましい。
また、金属酸化物触媒は、無担体の状態でも使用できるが、適当な粒度を有するシリカ、アルミナ、シリカアルミナ、シリコンカーバイド等の公知の担体に担持させて使用することもできる。担持量も特に制限が無く、従来の担持量に準ずる。
【００１９】
次に、上記方法により製造した金属酸化物触媒を用いるプロパンの気相接触酸化反応について説明する。
アクリル酸製造原料のプロパンおよび分子状酸素（以下酸素ガスという）を、上記金属酸化物触媒が充填され高温に維持された反応器に導入することにより、アクリル酸が製造される。
プロパンおよび酸素ガスは、別々に反応器に導入され、反応器内で両者が混合されてもよく、また予め両者が混合された状態で反応器に導入されてもよい。反応制御のために、希釈ガスとして、窒素、スチームまたは炭酸ガス等を併用することが好ましい。
原料として、プロパンおよび空気を使用する場合、空気のプロパンに対する使用割合は、容積比率で３０倍以下が好ましく、０．２〜２０倍がより好ましい。
好ましい反応温度は３００〜４６０℃であり、３５０〜４２０℃がより好ましい。原料ガスの空間速度（以下ＳＶという）としては、１０００〜８０００ｈｒ-1が適当である。空間速度が１０００ｈｒ-1未満の場合は、目的化合物であるアクリル酸の空時収率が低くなり、８０００ｈｒ-1を超える場合は反応率が低下する。
【００２０】
反応器出口から排出される反応ガス中に含まれる未反応のプロパンや、中間生成物のプロピレンはそのまま燃料とすることもできるが、反応ガス中の他の成分と分離して反応器へ返送して再利用することもできる。
なお、本発明により製造する金属酸化物触媒は、プロパンのアンモ酸化にも適用でき、高収率でアクリロニトリルを合成することができる。アンモ酸化条件は、略上記プロパンの気相接触酸化条件に準じる。
【発明の効果】
【００２１】
本発明の製造方法によれば、プロパンからアクリル酸を高収率で製造することができる金属酸化物触媒が容易に得られる。さらに、該金属酸化物触媒は、廃水処理や精製コストの少ない低水蒸気の反応条件でも、アクリル酸生成の選択率を損なわないという優れた性能を有する。また、本金属酸化物触媒は、プロパンのアンモ酸化にも使用できる。
【発明を実施するための最良の形態】
【００２２】
以下、実施例および比較例を挙げて、本発明をさらに具体的に説明する。
各例においては、Ｔｅを含む触媒では、Ｍo ／Ｖ／Ｔｅ／Ｎb ＝1.０／０．２５／０．１３／０．１６の割合で金属を含む触媒が得られるように、またＳｂを含む触媒では、Ｍo ／Ｖ／Ｓｂ／Ｎb ＝1.０／０．３０／０．２３／０．１０の割合で金属を含む触媒が得られるように、各原料を配合した。
【００２３】
各例において製造した触媒１．０ｇ（０．８〜１．０ｍｌ）を１０ｍｍφの石英製の反応管に充填した。反応温度（触媒層中心部に固定される熱電対によって測定される温度）はＴｅ含む触媒では、３８０℃、Ｓｂを含む触媒では、４００℃に制御した。反応管にプロパン６．４容積％、酸素ガス９．６容積％、窒素ガス３６．１容積％および水蒸気４７．７容積％の混合ガスを２５６０／ｈｒ-1の空間速度で供給することにより、アクリル酸を製造した。
【００２４】
反応生成物中の各生成成分の組成分析を行った。組成分析結果を用いて、下式に示すプロパン転化率およびアクリル酸選択率を算出し（いずれもモル基準）、それらの値により使用した触媒の性能を評価した。プロパン転化率（％）＝１００×（供給プロパン−未反応プロパン）／供給プロパン
アクリル酸選択率（％）＝１００×生成アクリル酸／（供給プロパン−未反応プロパン）
アクリル酸収率（％）＝プロパン転化率×アクリル酸選択率／１００
【実施例１】
【００２５】
５００ｍｌのガラス製フラスコに、二酸化テルル３．６４ｇ、蒸留水６０ｍｌを加え、８０℃で３００回転/分の速度で攪拌しながら、ヒドラジン一水和物（ヒドラジンとして８０ｗｔ％）２．８ｇを添加し、この条件で１２時間維持する。時間経過によって最初の白色粉末は灰色を経て、最終的に黒色の懸濁物の分散液となった。
得られた分散液を濾紙により黒色の固形物と透明無色の濾液とに分離させる。次に、濾紙の上の固形物を２００ｍｌの蒸留水で洗浄した。洗浄液が濾紙を通過した後、濾紙に残っている固形物を蒸留水で洗いながら、サンプル瓶に集め、テルルの水性分散液を得る。分散液を攪拌しながら天秤で２等分に分ける。
その半分は、５０℃、２時間で乾燥させた後、X線回折分析、電子顕微鏡観察を行った。X線回折分析の結果、得られた黒色の粉末は、２θで、２２.９８、２７．５２、３８．２４、４０．４２、４３．３２、４５．８８、４９．６２°の角度に回折線を示し、二酸化テルルの相がなく、純粋な金属テルルの相であると帰属した。
残りの半分のテルル分散液は以下の触媒調製に用いた。
【００２６】
５００ｍｌのガラス製フラスコに、メタバナジン酸アンモニウム２．６６ｇ、モリブデン酸アンモニウム３．０ｇ、および蒸留水５０ｍｌを加え、水の沸点温度下、攪拌しながら溶解させた。
得られた溶液に前記の半分の金属テルル分散液を加え、１時間の加熱処理を行う。得られた反応液にモリブデン酸アンモニウム１２．４５ｇを溶解させ、さらに、３０％のアンモニア水１．０ｇ滴下し、攪拌しながら、数分が経つと反応液が６０℃になる。一方、蓚酸５．８９ｇ、ニオブ酸２．３２ｇを１６０ｍｌの蒸留水に溶解して常温の水溶液を調製し、この水溶液を前記反応液に加えた。得られた混合液を１０分間激しく攪拌した後、この混合液に硝酸アンモニウム２．５ｇを混合した。その後、加熱濃縮し、さらに１２０℃の乾燥機にて乾固させた。
【００２７】
得られた乾固物を空気中、３２０℃で１．５時間焼成した。得られた触媒の前駆体を粉砕し、得られた粒子を１６〜３０メッシュに篩分け、次の方法より細孔容積の測定を行った。
約０．２ｇ程度の前駆体を秤量し、３０メッシュの篩の上で載せる。前駆体の上に、スポイトでトルエンを垂らし、細孔に浸透するまで１分程度待つ。次に余分のトルエンを落とし、トルエンを吸い込んだ前駆体粒子を濾紙の上に広げ、振動させ、表面に付着のトルエンを吸い取り、再び秤量を行う。このように吸着されたトルエンの量から換算した細孔容積の値は表１に示す。
【００２８】
予備焼成を終えた前駆体の粒子は次に、径１２ｍｍのステンレス焼成管に充填し、両端をネジで締め、５９０℃で１．５時間の条件で本焼成することにより金属酸化物触媒を得た。この触媒の成分の原子比を蛍光Ｘ線組成分析した結果は、Ｍo ／Ｖ／Ｔｅ／Ｎb ＝1.０／０．２５／０．１３／０．１６（モル比）であった。
触媒は、ＨＯＲＩＢＡ  ＳＡ６２０１連続流動式表面積計よりＢＥＴ比表面積を測定し、結果を表１に示す。
得られた触媒を打錠成形し、さらに１６〜３０メッシュに粉砕して、アクリル酸の製造反応に使用した。アクリル酸の製造反応の結果も表１に記載のとおりである。なお、表１中、ＡＡはアクリル酸であり、またＰはプロパンを示す。
【実施例２】
【００２９】
反応液に滴下する３０％アンモニア水の量を１．４ｇ、混合液に添加する硝酸アンモニウムの量を２．５ｇとする以外は、実施例１と同様に触媒を調製した。この触媒を使用して実施例１と同様の条件でアクリル酸を製造した。結果を表１に示した。
【実施例３】
【００３０】
反応液に滴下する３０％アンモニア水の量を１．４ｇ、混合液に添加する硝酸アンモニウムの量を３．０ｇとする以外は、実施例１と同様に触媒を調製した。この触媒を使用して実施例１と同様の条件でアクリル酸を製造した。結果を表１に示した。
【実施例４】
【００３１】
反応液に滴下する３０％アンモニア水の量を１．４ｇ、混合液に添加する硝酸アンモニウムの量を３．５ｇとする以外は、実施例１と同様に触媒を調製した。この触媒を使用して実施例１と同様の条件でアクリル酸を製造した。結果を表１に示した。
【００３２】
比較例１
反応液にアンモニア水を滴下しないで、混合液に添加する硝酸アンモニウムの量を２．５ｇとする以外は、実施例１と同様に触媒を調製した。この触媒を使用して実施例１と同様の条件でアクリル酸を製造した。結果を表１に示した。
【００３３】
比較例２
反応液に滴下する３０％アンモニア水の量を１．０ｇ、混合液に添加する硝酸アンモニウムの量を２．０ｇとする以外は、実施例１と同様に触媒を調製した。この触媒を使用して実施例１と同様の条件でアクリル酸を製造した。結果を表１に示した。
【００３４】
【表１】
2005074377.tif 000002
【００３５】
表１中、細孔容積は、酸素存在下で３２０℃で１．５時間焼成して得られた触媒前駆体について測定した値であり、また比表面積は、 酸素不存在下で５９０℃で１．５時間焼成して得られた触媒について測定したBET比表面積値である。なお、この点は後記した表２も同様である。
【実施例５】
【００３６】
５００ｍｌのガラス製フラスコにメタバナジン酸アンモニウム６．１５ｇ、三酸化アンチモン４．７０ｇおよび蒸留水９０ｍｌを加え、水の沸点で、攪拌しながら２時間かけて還流させた。その後、７．７ｗｔ％の過酸化水素溶液１０．０ｇを添加（スラリが黄色に変化）した後、加熱を停止した。反応液の温度を自然に下げて、９５℃になった時点から、モリブデン酸アンモニウム３０．９ｇを４０ｇの蒸留水に溶解した溶液を８分間にかけて滴下した。モリブデン酸アンモニウムの滴下によって黄色の反応液が次第に橙色に変わった。続いて反応液に３％のアンモニア水１０．０ｇを2分間かけて滴下し、攪拌しながら反応液の温度を５５℃まで自然に下げた。
一方、蓚酸１１．０３ｇ、ニオブ酸２．８３ｇを８７ｍｌの蒸留水に溶解して常温の水溶液を調製し、この水溶液を前記反応液に加えた(黄色に変化)。得られた混合液を１０分間激しく攪拌した後、この混合液に硝酸アンモニウム６．２５ｇを混合した。続いて、金属アンチモンの粉末０．９８ｇを加え、加熱濃縮し(濃青色に変化)、さらに１２０℃の乾燥機にて乾固させた。
【００３７】
得られた乾固物を空気中、３２０℃で１．５時間焼成した。その後、内径１２ｍｍのステンレス焼成管に充填し、両端をネジで締め、５９０℃で１．５時間焼成することにより金属酸化物触媒を得た。予備焼成を終えた触媒前駆体の細孔容積および本焼成を終えた触媒のＢＥＴ比表面積は表２に示す。
この触媒の成分の原子比は、蛍光Ｘ線組成分析した結果、Ｍｏ／Ｖ／Ｓｂ／Ｎｂ＝１．０／０．３０／０．２３／０．１０（モル比）であった。
得られた触媒を打錠成形し、さらに１６〜３０メッシュに粉砕して、アクリル酸の製造反応に使用した。この触媒を使用して反応温度が４００℃に設定する以外は、実施例１と同様の条件でアクリル酸を製造した。結果を表２に示した。
【００３８】
比較例３
反応液にアンモニア水を滴下しないで、混合液に添加する硝酸アンモニウムの量を５．０ｇとする以外は、実施例５と同様に触媒を調製した。この触媒を使用して実施例５と同様の条件でアクリル酸を製造した。結果を表２に示した。
【００３９】
【表２】
2005074377.tif 000003
【産業上の利用可能性】
【００４０】
本発明により得られる金属酸化物触媒によれば、プロパンと空気を原料にして高い収率でアクリル酸を製造することができ、またプロパンとアンモニアを原料にして高い収率でアクリロニトリルを製造することができる。
【図面の簡単な説明】
【００４１】
【図１】実施例４の触媒製造において予備焼成（３２０℃で１時間）後に得られた前駆体の倍率１万倍の電子顕微鏡写真である。
【図２】実施例４の触媒製造において本焼成（５９０℃で１．５時間）後に得られた金属酸化物触媒の倍率３万倍の電子顕微鏡写真である。
【図３】比較例１の触媒製造において予備焼成（３２０℃で１時間）後に得られた前駆体の倍率１万倍の電子顕微鏡写真である。
【図４】比較例１の触媒製造において本焼成（５９０℃で１．５時間）後に得られた金属酸化物触媒の倍率３万倍の電子顕微鏡写真である。
【図１】
2005074377.tif 000004
【図２】
2005074377.tif 000005
【図３】
2005074377.tif 000006
【図４】
2005074377.tif 000007